다음 으로 , 시판 중 인 TiO 2 입자 ( 입경 200 ㎚), 테르피네올 및 에틸 셀룰로오스 를 사용 해서 조제 한 스크린 인쇄 용 TiO 2 페이스트 를 길 이 41 ㎜, 폭 5 . 5 ㎜, 두께 10 ㎛ 로 상기 TiO 2 소 결체 상 에 도포 하 였 다 . 이 TiO 2 페이스트 를 건조 시키 고 , 대극 으로서 시판 중 인 카본 블랙 과 그래 파이트 입자 , 테르피네올 및 에틸 셀룰로오스 를 사용 해서 조제 한 스크린 인쇄 용 페이스트 를 길 이 40 ㎜, 폭 6 ㎜, 두께 30 ㎛ 로 상기 TiO 2 층 상 에 도포 하 고 , 이 페이스트 를 건조 시킨 후 , 450 ℃ 에서 30 분 간 전기로 에서 소성 하 였 다 . 이렇게 해서 다공질 절연 층 및 다공질 의 대극 이 형성 되 었 다 .